질소 도입 관 및 환류 관 부착 1000 ㎖ 4 구 플라스크 중 에 메타크릴산 51 . 65 g ( 0 . 60 ㏖), 메타크릴산메틸 38 . 44 g ( 0 . 38 ㏖), 메타크릴산 벤질 38 . 77 g ( 0 . 22 ㏖), 아조 비스 이소부 티 로 니트릴 5 . 91 g , 및 디 에틸렌글리콜 디메틸에테르 370 g 을 주입 하 고 , 80 ∼ 85 ℃ 에서 질소 기류 하 , 8 hr 교반 하 여 중합 시켰 다 . 또한 , 플라스크 내 에 메타크릴산 글 리시 딜 39 . 23 g ( 0 . 28 ㏖), TPP 1 . 44 g , 2 , 6 - 디 - tert - 부틸 - p - 크레졸 0 . 055 g 을 주입 하 고 , 80 ∼ 85 ℃ 에서 16 hr 교반 하 여 , 알칼리 가용성 수지 용액 ( A ) - 2 를 얻 었 다 . 얻 어 진 수지 용액 의 고형분 농도 는 32 질량 ％, 산가 ( 고형분 환산 ) 는 110 ㎎ KOH / g , GPC 분석 에 의한 Mw 는 18100 이 었 다 .